Brevet FR2757265A1 — publié le 19980619

REVETEMENT POUR CIBLE D'ARCHERIE La présente invention concerne la fabrication de cibles d'archerie. Elle a plus particulièrement pour objet un nouveau revêtement pour cible d'archerie, et son application à la réalisation de cibles se présentant sous la forme de plaques monobloc ou de cibles tridimensionnelles, ayant par exemple la forme d'animaux. Dans le domaine de la fabrication de cibles d'archerie, le choix du matériau destiné à constituer la surface de réception des flèches est prépondérant, et doit répondre aux critères suivants. Ce matériau doit être capable d'arrêter tous les types de flèches, à toutes les distances et ce quelle que soit la puissance utilisée. Les flèches doivent pouvoir pénétrer dans le matériau et rester plantées de préférence horizontalement dans le matériau. Enfin, les flèches doivent pouvoir être retirées facilement de manière manuelle, et sans que le matériau ne soit abîmé. Dans ce but, on a déjà proposé d'utiliser comme matériau des mousses cellulaires plastiques. Plus particulièrement dans la demande de brevet français FR.2.438.249, il est enseigné de réaliser une cible , dont le revêtement, c'est-à-dire la surface de réception des flèches, est constituée d'un complexe comprenant deux couches de mousse thermoplastique. Dans une variante particulière de réalisation , la première couche est constituée par une mousse d'homo ou copolymère d'oléfine et notamment de polyéthylène, de densité comprise entre 20 et 80kg/m3, et d'épaisseur comprise entre 30 et 70mm , la seconde couche est à base de mousse de polyuréthanne de densité comprise entre 80 et 200kg/m3, et d'épaisseur comprise entre 40 et 150mm. Plus particulièrement, le polyuréthanne est à base de polyether - polyester et se trouve constitué par un bloc de déchets agglomérés. II est également connu par le certificat d'addition FR.2.503.858 de remplacer la seconde couche de mousse de polyuréthanne par une mousse de polyéthylène de densité comprise entre 100 et 180kg/m3, qui est obtenue à partir de déchets de mousse, par exemple par agglomération à chaud de ces déchets sans intervention de liant. Le but principal de l'invention est de proposer un revêtement pour cible d'archerie qui répond aux critères susvisés , et qui en outre peut être mis en oeuvre en une seule couche et être fabriqué à faible coût. Ce but est atteint par le revêtement de l'invention qui de manière caractéristique est constitué d'une mousse cellulaire d'EVA et/ou de caoutchouc synthétique de densité comprise entre 250 et 300kg/m3 Plus particulièrement, le revêtement sera obtenu par agglomération d'un mélange de granules d'EVA et/ou de caoutchouc synthétique , pouvant avantageusement être issus du broyage de déchets, et d'un liant polymère, et notamment d'une résine thermodurcissable du type polyuréthanne. Plus particulièrement , I'agglomération du mélange sera réalisée dans un moule permettant de donner la forme voulue au revêtement. Dans une première application ,le revêtement de l'invention est utilisé pour réaliser une cible d'archerie se présentant sous la forme d'une plaque présentant une épaisseur d'environ 50mm. Dans une seconde application , le revêtement de l'invention est utilisé pour réaliser une cible d'archerie en trois dimensions , à partir d'un assemblage de deux revêtements en forme de l'invention qui sont obtenus par moulage , et qui renferment un noyau rigide en matière légère, et notamment en polyester. La forme du revêtement utilisé pourra avantageusement être celle d'un animal. D'autres caractéristiques et avantages de l'invention apparaîtront plus clairement à la lecture de la description qui va à présent être faite d'un exemple particulier de mise en oeuvre d'un procédé de fabrication d'un revêtement selon l'invention et de deux applications de ce revêtement pour la réalisation de cibles d'archerie laquelle description est donnée à titre d'exemple non limitatif et en référence au dessin annexé sur lequel - La figure 1 est un schéma de principe illustrant les différentes étapes d'un procédé de fabrication d'un revêtement selon l'invention, - et la figure 2 est une vue en coupe transversale d'une cible d'archerie en trois dimensions selon l'invention. Si l'on se réfère à la figure 1, dans un exemple particulier de réalisation, le revêtement de l'invention est obtenu en mélangeant et en malaxant dans un mélangeur 1, des granules issus du broyage de déchets d'EVA (copolymère éthylène - acétate de vinyle) et/ou d'élastomères synthétiques, avec un liant polymère et de l'eau. L'apport d'eau permet d'assurer la transformation ultérieure du liant polymère en mousse. En fin de malaxage, on ajoute au mélange un catalyseur destiné à accélérer la transformation ultérieure du liant polymère en mousse, puis on introduit le mélange pâteux obtenu dans un moule 2 pour lui faire subir une opération de moulage et cuisson. Cette dernière opération permet de transformer en mousse le liant polymère, et d'obtenir en final une mousse cellulaire d'EVA et/ou de caoutchouc synthétique ayant une forme donnée. Une caractéristique essentielle de l'invention réside dans la densité de la mousse obtenue qui doit être comprise entre 250kg/m3 et 300kg/m3. En effet, il a été constaté qu'en deça de 250kg/m3, le revêtement était trop mou et trop facilement perforable par les flèches. Au delà d'une densité de 300kg/m3, le revêtement est au contraire trop dur, ce qui rend difficile le retrait d'une flèche plantée dans ce revêtement. Le moule 2 ayant un volume donné, le contrôle de la densité de la mousse obtenue en final est réalisé en contrôlant l'apport de matières à l'entrée du mélangeur 1. Dans un exemple précis de réalisation donné à titre d'exemple non limitatif , les déchets utilisés provenaient du broyage de semelles de chaussures, et les élastomères synthétiques faisaient partie de la famille des caoutchoucs de butadiène et styrène (SBR) ou encore de la famille des caoutchoucs d'éthylène, propylène et diène (EPDM). Le liant polymère utilisé était une résine thermodurcissable du type polyuréthanne obtenue à partir d'un isocyanate et d'un polyol, et plus particulièrement d'un diphénylméthanediisocyanate (MDI). La proportion de liant polymère était de 35 à 45% du poids total de quantité de granules. La proportion en eau était de 20% du poids de liant polymère avec une tolérance de plus ou moins 2%, c'est-à-dire environ entre 6 et 10 % du poids de granules. Le catalyseur utilisé était une amine tertiaire aliphatique en proportion d'environ 1% par rapport au poids de liant polymère. La température de l'opération de cuisson dans le moule était de l'ordre de 100"C. La durée de cuisson qui dépend du catalyseur utilisé, était d'environ 4mn dans le cas d'une amine tertiaire aliphatique. Dans le cadre de l'invention, I'opération de moulage pourra indifféremment être réalisée par compression ou encore selon la technique dite d'injection - réaction. Dans la technique de moulage par compression, le mélange obtenu en sortie du mélangeur est introduit dans le moule ouvert, est tassé à l'intérieur de la matrice du moule et le moule est ensuite refermé pour réaliser l'opération de cuisson. Selon la technique du moulage par injection, la mise en forme de la mousse est réalisée en injectant sous faible pression le mélange obtenu en sortie du mélangeur dans un moule fermé. En mettant en oeuvre la technique de moulage par compression, il a été réalisé une cible d'archerie constituée d'une plaque de revêtement à partir des composants précités, et présentant une épaisseur d'environ 50mm. La technique de moulage par injection - réaction est plus particulièrement adaptée pour la fabrication de revêtement en forme , c'està-dire présentant une surface qui n'est pas plane mais courbe. On a représenté sur la figure 2 un exemple particulier de réalisation d'une cible d'archerie 3 en trois dimensions réalisée par l'assemblage de deux demi-coques 4 et 5 , qui renferment un noyau 6 en matière légère, et notamment en polyester. Les deux demi-coques 4 et 5 sont assemblées par tout moyen connu de l'homme du métier et notamment par collage sur le noyau 6 , et sont constituées par des revêtements en forme selon l'invention. Ce type de cible d'archerie en trois dimensions est particulièrement adapté pour réaliser des cibles animalières. L'invention n'est pas limitée à l'exemple précis de réalisation décrit ci-dessus. Notamment, on pourra utiliser en guise de liant toute résine thermodurcissable et son catalyseur associé. II est également possible d'introduire avant moulage des additifs de mélange permettant de conférer en final à la cible des propriétés complémentaires telles que par exemple l'addition d'un agent ignifugeant, d'un colorant... II est en outre envisageable dans le cadre de l'invention d'incorporer au revêtement une toile textile de renfort permettant de retenir les granules et par là-même de conférer une plus grande longévité au revêtement. Cette toile sera incorporée au mélange dans le moule. REVENDICATIONS 1. Revêtement pour cible d'archerie caractérisé en ce qu'il est constitué d'une mousse cellulaire d'EVA et/ou de caoutchouc synthétique de densité comprise entre 250 kg/m3 et 300 kg/m3. 2. Revêtement selon la revendication i caractérisé en ce qu'il est obtenu par agglomération d'un mélange de granules d'EVA et/ou de caoutchouc synthétique au moyen d 'un liant polymère. 3. Revêtement selon la revendication 2 caractérisé en ce que les granules sont issus du broyage de déchets d'EVA et/ou de caoutchouc synthétique. 4. Revêtement selon la revendication 2 ou 3 caractérisé en ce que le liant polymère est constitué par une résine thermodurcissable, du type polyuréthanne. 5. Revêtement selon la revendication 4 caractérisé en ce qu'il est obtenu à partir d'un mélange de granules d'EVA et/ou de caoutchouc synthétique, avec un liant polymère et de l'eau en proportion respectivement de 35% à 45 % et de 6% à 10% par rapport au poids de granules. 6. Revêtement selon la revendication 5 caractérisé en ce que le liant polymère est à base d'isocyanate, et de préférence de diphénylméthanediisocyanate (MDI). 7. Revêtement selon l'une des revendications 2 à 6 caractérisé en ce que l'agglomération du mélange est réalisée dans un moule. 8. Cible d'archerie caractérisée en ce qu'elle se présente sous la forme d'une plaque réalisée dans un revêtement selon l'une des revendications 1 à 7, et présentant une épaisseur d'environ 50 mm. 9. Cible d'archerie en trois dimensions caractérisée en ce qu'elle est constituée d'un assemblage de deux revêtements (4,5) en forme selon la revendication 7, qui renferment un noyau rigide (6) en matière légère, et notamment en polyester.